БИТУМНАЯ КОМПОЗИЦИЯ, ЭФФЕКТИВНАЯ ПРИ НИЗКОЙ ТЕМПЕРАТУРЕ И ПРИ ПРОМЕЖУТОЧНОЙ ТЕМПЕРАТУРЕ

1. Битумная композиция, содержащая:
(a) по меньшей мере один битум с пенетрацией иглы при 25°C, больше или равной 600 десятых миллиметра, причем значение 900 десятых миллиметра исключено,
(b) по меньшей мере один продутый битум с пенетрацией иглы при 25°C, составляющей от 10 до 50 десятых миллиметра, и
(c) по меньшей мере один полимер,
причем указанные значения пенетрации измерены согласно стандарту NF EN 1426.
2. Композиция по п.1, в которой битум (a) имеет пенетрацию иглы при 25°C в интервале от 600 до 850 десятых миллиметра.
3. Композиция по п.1 или 2,  демонстрирующая  значение пенетрации иглы  в интервале от 60 до 90 десятых миллиметра, предпочтительно от 65 до 88 десятых миллиметра, значения измерены согласно согласно стандарту NF EN 1426.
4. Композиция по любому из пп.1-3, в которой количество битума (a) составляет  от 20 до 90 масс.% от общей  массы указанной композиции, предпочтительно от 33% до 70%, более предпочтительно от 47% до 68%.
5. Композиция по любому из пп.1-4, в которой масса продутого битума (b) составляет от 9% до 70% от полной массы указанной композиции, предпочтительно от 20% до 65%, более предпочтительно от 25% до 50%.
6. Композиция по любому из пп.1-5, в которой битум (a) и продутый битум (b) выбраны из остатков вакуумной дистилляции остатков дистилляции при атмосферном давлении, образующихся при перегонке нефти.
7. Композиция по любому из пп.1-6, дополнительно содержащая непродутый битум с пенетрацией иглы при 25°C от 10 до 50 десятых миллиметра и/или непродутый битум с пенетрацией иглы при 25°C от 50 до 300 десятых миллиметра, причем указанные значения пенетрации измерены согласно стандарту NF EN 1426.
8. Композиция по любому из пп.1-7, содержащая от 1 до 10 масс.% полимера от общей  массы указанной композиции, предпочтительно от 3% до 7%, более предпочтительно от 4% до 6%.
9. Композиция по любому из пп.1-8, в которой полимер является сшивающимся.
10. Композиция по любому из пп.1-9, в которой полимер выбран из эластомеров и/или пластомеров.
11. Композиция по любому из пп.1-10, в которой полимер выбран из статистических сополимеров или блок-сополимеров моновинильного ароматического углеводорода и сопряженного диена.
12. Композиция по п.11, в которой статистический сополимер или блок-сополимер моновинильного ароматического углеводорода и сопряженного диена является сополимером стирола и бутадиена.
13. Композиция по любому из пп.1-12, дополнительно содержащая сшивающий агент.
14. Композиция по п.13, в которой масса сшивающего агента составляет от 0,02% до 0,5% от полной массы указанной композиции, предпочтительно от 0,05% до 0,3%, более предпочтительно от 0,1% до 0,25%.
15. Композиция по любому из пп.11-12, в которой сшивающий агент является серой, используемой самостоятельно или в смеси с ускорителями вулканизации.
16. Композиция по любому из пп.1-15, отличающаяся тем, что указанная композиция содержит от 10 ч/млн до 1000 ч/млн (по массе) масла, улучшающего совместимость, типа минерального базового масла.
17. Способ получения битумной композиции по любому из пп.1-16, в котором одновременно или последовательно смешивают:
(a) по меньшей мере один битум с пенетрацией иглы при 25°C, больше или равной 600 десятых миллиметра, причем значение 900 десятых миллиметра исключено,
(b) по меньшей мере один продутый битум с пенетрацией иглы при 25°C, составляющей от 10 до 50 десятых миллиметра, и
(c) по меньшей мере один полимер,
причем указанные значения пенетрации измерены согласно стандарту NF EN 1426.
18. Способ по п.17, включающий следующие этапы:
i) приготовление предварительной смеси путем смешивания:
(a) битума с пенетрацией иглы при 25°C, больше или равной 600 десятых миллиметра, причем величина 900 десятых миллиметра исключена,
(b) по меньшей мере одного продутого битума с пенетрацией иглы при 25°C от 10 до 50 десятых миллиметра,
причем указанная предварительная смесь имеет пенетрацию иглы при 25°C от 50 до 100 десятых миллиметра, более предпочтительно от 60 до 90 десятых миллиметра;
ii) одновременное или последовательное смешивание указанной предварительной смеси с битумом, имеющим пенетрацию иглы при 25°C, больше или равную 600 десятых миллиметра, причем значение 900 десятых миллиметра исключено, и по меньшей мере одним полимером,
причем указанные значения пенетрации измерены согласно стандарту NF EN 1426.
19. Способ по п.17, включающий следующие этапы:
i) приготовление предварительной смеси путем смешивания:
(a) битума с пенетрацией иглы при 25°C, больше или равной 600 десятых миллиметра, причем величина 900 десятых миллиметра исключена,
(b) по меньшей мере одного продутого битума с пенетрацией иглы при 25°C от 10 до 50 десятых миллиметра,
причем указанная предварительная смесь имеет пенетрацию иглы при 25°C от 80 до 150 десятых миллиметра, более предпочтительно от 90 до 130 десятых миллиметра;
ii) одновременное или последовательное смешивание указанной предварительной смеси с битумом, имеющим пенетрацию иглы при 25°C, больше или равную 600 десятых миллиметра, причем значение 900 десятых миллиметра исключено, и по меньшей мере одним полимером,
причем указанные значения пенетрации измерены согласно стандарту NF EN 1426.
20. Способ по п.17, в котором температура во время смешивания битума с пенетрацией иглы при 25°C, больше или равной 600 десятых миллиметра, причем значение 900 десятых миллиметра исключено, продутого битума с пенетрацией иглы при 25°C от 10 до 50 десятых миллиметра, и полимера составляет от 135°C до 210°C, предпочтительно от 150°C до 195°C, более предпочтительно от 175°C до 190°C.
21. Способ по любому из пп.18-19, в котором температура во время предварительного смешивания и во время смешивания битума с пенетрацией иглы при 25°C, больше или равной 600 десятых миллиметра, причем значение 900 десятых миллиметра исключено, и полимера составляет от 135°C до 210°C, предпочтительно от 150°C до 195°C, более предпочтительно от 175°C до 190°C.
22. Применение битумной композиции по любому из пп.1-16 в дорожном строительстве, причем указанная композиция имеет пенетрацию иглы при 0°C, согласно стандартному российскому испытанию ГОСТ 11501-78, более 30 десятых миллиметра, предпочтительно более 32 десятых миллиметра, и пенетрацию иглы при 25°C, согласно стандарту NF EN 1426, от 60 до 90 десятых миллиметра, предпочтительно от 65 до 88 десятых миллиметра.
23. Битумное вяжущее, содержащее битумную композицию по любому из пп.1-16.
24. Битумно-минеральная смесь, содержащая битумное вяжущее по п.23, гранулят и необязательно мелкий наполнитель, песок, щебень.
25. Способ получения битумно-минеральной смеси по п.24, в котором смешивают битумное вяжущее по п.23 и гранулят при температуре от 170°C до 190°C, более предпочтительно от 180°C до 185°C.
26. Дороги или шоссе, покрытые битумно-минеральной смесью по п.23 или приготовленной по п.25.
27. Применение битумно-минеральной смеси по п.24 или приготовленной по п.25 для получения покрытий дорог или шоссе.